(57)【要約】【課題】体圧分散作用を有する手術台用マットおよび医療・福祉介護用分野において使用される体圧分散型の体位保持具を提供する。【解決手段】粘弾性ゲル状物質（Ｇ）とそれを包むフィルム（Ｆ）よりなる本体と、前記ゲル状粘弾性体よりも高い硬度を有するエラストマーよりなる底部（Ｅ）とからなる体圧分散マット（１０）であって、前記粘弾性ゲル状物質は５〜３０ｍｍの厚みを有しその２５％圧縮応力が１０〜９０ｋＰａであり、前記フィルムは０．０５〜０．２ｍｍの厚みを有しその引張強度が５０〜１００ＭＰａであり、伸び率が４５０〜８００％であり、引裂強度が１００〜２００Ｎ／ｍであり、かつ前記エラストマーはその厚みが１〜６ｍｍでありＪＩＳ−Ａ硬度が５〜５０である請求項２記載の体圧分散体で構成されてなる体圧分散マット、および体位保持具。【選択図】図２
2005052183.tif 000002
【特許請求の範囲】
【請求項１】
粘弾性ゲル状物質とそれを包むフィルムから本体と、前記ゲル状粘弾性体よりも高い硬度を有するエラストマーよりなる底部とからなる体圧分散マットであって、前記粘弾性ゲル状物質は５〜３０ｍｍの厚みを有しその２５％圧縮応力が１０〜９０ｋＰａであり、前記フィルムは０．０５〜０．２ｍｍの厚みを有しその引張強度が５０〜１００ＭＰａであり、伸び率が４５０〜８００％であり、引裂強度が１００〜２００Ｎ／ｍであり、かつ前記エラストマーはその厚みが１〜６ｍｍでありＪＩＳ−Ａ硬度が５〜５０である請求項２記載の体圧分散体で構成されていることを特徴とする体圧分散マット。
【請求項２】
前記ゲル状粘弾性体が熱硬化性ポリウレタンゲルであり、前記フィルムが熱可塑性ポリウレタンフィルムであり、かつ前記エラストマーが熱硬化性ポリウレタンエラストマーであることを特徴とする請求項２記載の体圧分散マット。
【請求項３】
手術台用マットであることを特徴とする請求項１または２記載の体圧分散マット。
【請求項４】
粘弾性ゲル状物質とそれを包むフィルムから本体と、前記ゲル状粘弾性体よりも高い硬度を有するエラストマーよりなる底部とからなる体位保持具であって、前記粘弾性ゲル状物質は３０〜２００ｍｍの厚みを有しその２５％圧縮応力が１０〜９０ｋＰａであり、前記フィルムは０．０５〜０．２ｍｍの厚みを有しその引張強度が５０〜１００ＭＰａであり、伸び率が４５０〜８００％であり、引裂強度が１００〜２００Ｎ／ｍであり、かつ前記エラストマーはその厚みが１〜６ｍｍでありＪＩＳ−Ａ硬度が５〜５０であることを特徴とする体位保持具。
【発明の詳細な説明】
【０００１】
【発明の属する技術分野】
本発明は、手術中の被術者の褥瘡を防止するための手術台用マットなどの体圧分散マットあるいは被術者の部位を固定するための体位保持具に関する。
【０００２】
【従来の技術】
体圧分散マットは、快適な寝心地や座り心地を得ること、さらには褥瘡を予防するために有用であることが知られている。褥瘡は、患者が長時間にわたって仰臥するときに身体が局部的な圧迫を受けて毛細血管の血流阻害が起こり、その圧迫部位（主に骨隆起部）の細胞が局部的に壊死することをいう。褥瘡予防は医療業界にとって大きな問題であり、身体が局部的圧迫を受けないようにするためにさらに効果的な体圧分散マットを要望する声が高い。また、整形外科あるいは外科分野においては、手術中の被術者の身体あるいは部位を保持・固定する体位保持具についても保持性が良好でしかも体圧分散性がよいものが求められている。
【０００３】
これまでにも体圧分散マットあるいは体位保持具などの体圧分散体に関する成形体についてはいくつか提案されており、例えば以下の特許文献に記載のものが挙げられる。
特許文献１には、マットレスの軟質ウレタンフォーム等のベース材に対し、仰臥姿勢で腰部周辺領域に対応する部分に凹部を設け、この凹部内に所定温度以上で粘性が低下して流動性を生じ、且つ常温で粘性が高まって粘弾性を有する熱可塑性材料を直接充填し、表面を被覆材で覆ってクッション部を構成するクッション材が開示されている。特許文献２には、ゲル物質エラストマー製フィルムの外皮材で被覆したゲル材と低反撥フォーム材とが積層されていて、且つ、前記ゲル状物質が、高分子中空体あるいは高分子発泡体の少なくとも一種からなる充填材、可塑剤、そして架橋剤を配合した液状高分子を架橋させたパット・クッション材が開示されている。
【０００４】
特許文献３には、ベース材とクッション材とよりなり、軟質ウレタンフォーム単体、あるいは身体が接する側に表面材を接着してなる軟質ウレタンフォーム積層体を、ほぼ一定の厚みに凹凸付形された加熱圧縮成形物の裏面側の凹所部に、常温で粘度が高くて粘弾性を有しかつ所定温度以上で粘度が低下して流動性を有する熱可塑性材料が充填され、ベース材上に、前記クッション部の表面側の凸部が、使用者の身体に接するような位置に積層するクッション材が開示されている。特許文献４には、発泡マット素材の受圧断面方向中間にシリコーンゲル素材から成る受圧適化部を形成しなる褥瘡予防用マットが、受圧適化部によりいわば発泡マット素材単体のものに比べ、このものに全体としていわゆる「コシ」を与え、仰臥位での好適な姿勢の維持と、褥瘡発症を誘発する過度の圧力集中の排除とをなし得るとし、寝たきり状態の患者に発症することのある床擦れないしは褥瘡症状を防止する効果を高めたものであると開示されている。特許文献５には、軟質発泡材よりなるベース部と、該ベース部上に、厚層部分と薄層部分とを交互に配した粘弾性部とを積層し、これらを被覆材にて被覆するとともに、薄層部分の下方に位置するベース部に凹状空間を形成したマットレス部材が提案されている。
【０００５】
また、整形外科あるいは外科分野において手術中の被術者の体位や身体部位を保持・固定する体位保持具としては、例えば特許文献６あるいは特許文献７に開示のものが挙げられる。
【０００６】
【特許文献１】
特開平１１−２９９５９１号公報（要約、請求項１など）
【特許文献２】
特開２００１−１９８９９５号公報（請求項１、図１など）
【特許文献３】
特開２０００−３７２６５号公報（要約、請求項１など）
【特許文献４】
特開２００２−７８７５７号公報（要約、請求項１〜３）
【特許文献５】
特開２００２−３１５６５６号公報（要約、請求項１、図２など）
【特許文献６】
特開２０００−５１２５５号公報（要約、請求項１〜５、図１）
【特許文献７】
特開２００２−３２５７８５号公報（要約、請求項１〜１０、図１）
【０００７】
【発明が解決しようとする課題】
前記の特許文献には、体圧分散マット等に関する材質や構造を開示するものであるが、耐久性が不十分でありとりわけ損傷を受けやすい底部の耐久性について考慮が払われていない。その適用対象者は寝たきり患者が主対象であり、その他の適用、例えば血液や体液による汚染などを伴う手術台用マットへの適用対策がなされていない。また、体圧分散を目的に設計されているものの、被術者を固定するためには柔らかすぎて、手術台用マットとして使用するには適当ではない。
さらに、特許文献６および７に開示の体位保持具は、個別の被術者に対応して変形させるものであるため、耐久性については考慮が払われていないし、製造コストも高いと考えられる。
【０００８】
そこで本発明の目的は、特に底部の耐久性を向上させ、手術台からのずり落ちをなくし、かつ手術に伴う血液や体液などへの対策を考慮し、体圧分散性が良好でありながら被術者を固定することができる手術台用マットあるいは医療用等における体位保持具を提供しようとするものである。
【０００９】
【課題を解決するための手段】
本発明者らは、上記の目的を達成するために以下の体圧分散マットおよび体位保持具を提供するものである。
すなわち、本発明の体圧分散マットは、粘弾性ゲル状物質とそれを包むフィルムから本体と、前記ゲル状粘弾性体よりも高い硬度を有するエラストマーよりなる底部とからなる体圧分散マットであって、前記粘弾性ゲル状物質は５〜３０ｍｍの厚みを有しその２５％圧縮応力が１０〜９０ｋＰａであり、前記フィルムは０．０５〜０．２ｍｍの厚みを有しその引張強度が５０〜１００ＭＰａであり、伸び率が４５０〜８００％であり、引裂強度が１００〜２００Ｎ／ｍであり、かつ前記エラストマーはその厚みが１〜６ｍｍでありＪＩＳ−Ａ硬度が５〜５０である請求項２記載の体圧分散体で構成されていることを特徴とする。
【００１０】
前記体圧分散マットの実施形態の一つは、前記ゲル状粘弾性体が熱硬化性ポリウレタンゲルであり、前記フィルムが熱可塑性ポリウレタンフィルムであり、かつ前記エラストマーが熱硬化性ポリウレタンエラストマーであることを特徴とする。
前記体圧分散マットの実施形態の一つは、手術台用マットであることを特徴とする。
【００１１】
また、本発明の体位保持具は、粘弾性ゲル状物質とそれを包むフィルムから本体と、前記ゲル状粘弾性体よりも高い硬度を有するエラストマーよりなる底部とからなる体位保持具であって、前記粘弾性ゲル状物質は３０〜２００ｍｍの厚みを有しその２５％圧縮応力が１０〜９０ｋＰａであり、前記フィルムは０．０５〜０．２ｍｍの厚みを有しその引張強度が５０〜１００ＭＰａであり、伸び率が４５０〜８００％であり、引裂強度が１００〜２００Ｎ／ｍであり、かつ前記エラストマーはその厚みが１〜６ｍｍでありＪＩＳ−Ａ硬度が５〜５０であることを特徴とする。
【００１２】
本発明において、ゲル状粘弾性体の２５％圧縮応力は、ＪＩＳ  Ｋ７１８１に規定する方法に従って測定し、２５％歪を与えたときの応力値をいう。上記フィルムの引張強度および伸び率はＪＩＳ  Ｋ７１８１に規定する方法に従って測定した値をいい、引裂強度はＪＩＳ  Ｋ７１２８−３に規定する方法に従って測定した値をいう。
なお、以下において上記の体圧分散マットと体位保持具を合わせて、体圧分散体と称することがある。
【００１３】
【発明の実施の形態】
本発明の体圧分散体は、粘弾性ゲル状物質とそれを包むフィルムから本体と、前記ゲル状粘弾性体よりも高い硬度を有するエラストマーよりなる底部とからなるものである。ここで底部とは、体圧分散体を使用するにあたって手術台、ベッドあるいは処置台などに載置する側をいう。
前記粘弾性ゲル状物質とは、網目状高分子が水や油などで膨潤したものやこれに類するゼリー状である物質をいい、通常、合成樹脂を材料とする。従って、例えば発泡性弾性体などとは異なるものである。
【００１４】
上記ゲル状粘弾性体の材質としては、ポリウレタン、シリコーン、ポリスチレン、ポリエステル、酢酸ビニル共重合体、ポリ塩化ビニルあるいはネオプレンなどが挙げられる。これらの中でも、熱硬化性のポリウレタンゲルが特に好ましく用いられる。ポリウレタンゲルは、ポリオールとイソシアネートの混合物を加熱硬化することにより得られる。ポリオールとしては２官能性および／または３官能性ポリオールの単体もしくは２種以上の混合物、および／または末端に水酸基（ＯＨ）を含有したプレポリマー等が挙げられる。例えば、ポリエーテルポリオール、ポリエステルポリオール、ポリカーボネートポリオールあるいはポリブタジエンポリオールなどが挙げられるが、とりわけポリエーテル系ポリオールを用いると柔軟性や復元性が良好であり好ましい。イソシアネートとしては、ポリイシシアネート化合物やその誘導体および／または末端にイソシアネート基（ＮＣＯ）を有するプレポリマー等が挙げられる。例えば、ＭＤＩ、ＴＤＩ、ＩＰＤＩ、ＨＤＩ、ＨＭＤＩ、ＰＰＤＩあるいはＸＤＩなどが挙げられるがこれらに限定されるものではない。上記に特定する２５％圧縮応力の範囲を有するポリウレタンゲルは、例えばＮＣＯ／ＯＨ配合当量を適宜調整することによって得られる。
通常は、ＮＣＯ／ＯＨ＝０．５〜１．２程度とするが、軟化剤や可塑剤、オイルなどを添加せずに柔軟性を持たせるためにはＮＣＯ／ＯＨ＝０．７〜０．９とするのが好ましい。一般に柔軟性を付与するために軟化剤や可塑剤、オイルなどを用いること多いが、これらの添加物はブリードアウトすることがあり、本発明で目的とするマットの素材には添加しないことが好ましい。
【００１５】
本発明の体圧分散体における被覆フィルムとしては、ポリウレタン、ポリエチレン、ポリプロピレン、ポリエステル、ＰＥＴ、ＰＢＴあるいはナイロンなどの合成樹脂フィルムが挙げられる。これらの中でも、前記の機械的特性のものが得やすく、柔軟性や伸縮性があり耐久性もよいことからポリウレタンフィルムが好ましく用いられる。当該フィルムは、前記粘弾性ゲル状物質を包むという目的上、粘弾性ゲル状物質が通過することができない性質であることを要する。特に、粘弾性ゲル状物質が２液硬化型のポリウレタンやシリコーンゴム等を材質とするものは、硬化後のみならず硬化前の材料であっても通過できない材質のフィルムを選択することが好ましい。粘弾性ゲル状物質として熱硬化性ポリウレタンを用いるときは、フィルムとしてもポリウレタンを用いると両者の接着性がよく剥離性の問題が生じない。
【００１６】
本発明の体圧分散体において、底部を構成するエラストマーとは、伸長、圧縮、せん断などの外力によって変形を受けるが、その外力を取り去ったとき元の形状・寸法に戻ろうとする性質を有するものをいう。当該エラストマーの硬度は、体圧分散体の本体を構成するゲル状粘弾性体よりも高いことを要する。その硬度は通常、ＪＩＳ−Ａ硬度５〜５０の範囲であり、これに対して粘弾性ゲル状物質の硬度は、ＪＩＳ−Ａ硬度の測定限界を超えた軟らかいものからＪＩＳ−Ａ硬度５未満のものを用いる。
【００１７】
前記エラストマーの材質としては、ポリウレタンエラストマーあるいはポリエステルエラストマーなどが挙げられるが、とりわけ耐摩耗性や柔軟性において優れていることからポリウレタンエラストマーが好ましく用いられる。また、前記のポリウレタンゲルやポリウレタンフィルムとの接着性が良好なため、これらと組み合わせて用いることが好ましい。さらに作りやすさの観点からすると、二液硬化型ポリウレタンエラストマーが好ましい。特に、プレポリマーを硬化剤で硬化させるポリウレタンエラストマーは硬化が速く、生産性が高いので好ましい。
使用されるポリイソシアネートおよびポリオールとしては、前記のポリウレタンゲルのときと同様のものが挙げられる。所望により、硬化触媒、老化防止剤、充填剤あるいは消泡剤などを添加してもよい。通常、ＮＣＯ／ＯＨ＝１．０±０．２程度の割合で製造されるものである。
【００１８】
本発明の体圧分散体は、前記したような各構成材料において、前記粘弾性ゲル状物質が熱硬化性ポリウレタンゲルであり、前記フィルムが熱可塑性ポリウレタンフィルムであり、かつ前記エラストマーが熱硬化性ポリウレタンエラストマーである組み合わせが最も好ましい実施形態である。
次に、本発明の体圧分散体を用いて構成される体圧分散マットおよび体位保持具について説明する。
【００１９】
本発明の体圧分散マットは、前記粘弾性ゲル物質が５〜３０ｍｍの厚みを有しその２５％圧縮応力が１０〜６０ｋＰａであり、前記フィルムは０．０５〜０．２ｍｍの厚みを有しその引張強度が５０〜１００ＭＰａであり、伸び率が４５０〜８００％であり、引裂強度が１００〜２００Ｎ／ｍであり、かつ前記エラストマーはその厚みが１〜６ｍｍでありＪＩＳ−Ａ硬度が５〜５０に構成される。
前記粘弾性ゲル状物質はポリウレタンゲルよりなり、マットを構成するとき体圧分散の作用を有し褥瘡防止の効果を奏するように、５〜３０ｍｍの厚みのものであって２５％圧縮応力が１０〜６０ｋＰａの範囲のものが選択される。この圧縮応力の範囲に達しないときは柔らかすぎて、例えば手術台用マットとして用いるとき被術者を固定することが困難になり手術の実施に支障があり、一方この範囲を超えると硬すぎて体圧分散の目的を達することはできない。また、前記粘弾性ゲル状物質の厚みが５ｍｍに達しないものは薄すぎて体圧分散の効果が得られにくくいわゆる底つきと呼ばれる現象を生じ、一方において３０ｍｍを超えるときは大きなマットでは重くなり過ぎていずれも好ましくない。本発明においては、とりわけ、５〜３０ｍｍの厚みを有しその２５％圧縮応力が１５〜４０ｋＰａである粘弾性ゲル状物質が好ましく用いられる。
【００２０】
前記の被覆フィルムは、０．０５〜０．２ｍｍの厚みを有しその引張強度が５０〜１００ＭＰａであり、伸び率が４５０〜８００％であり、引裂強度が１００〜２００Ｎ／ｍのものである。このフィルムの厚みが上記の範囲に達しないときは破れやすくて耐久性が悪くなり、一方この範囲を超えると柔軟性が低下し体圧分散が低下する。フィルムの厚みは上記の範囲の中でも０．０８〜０．１５ｍｍの範囲がより好ましい。フィルムの引張強度、伸び率および引裂強度が上記の範囲に達しなければ、破れやすく耐久性に劣り、逆に上記の範囲を超えるとマットとして使用するとき身体に沿うように自由に変形できないため体圧分散力が低下しまた変形したときに破れやすくなり耐久性にも問題を生ずる。当該フィルムの表面は平滑であることが好ましく、これによって例えば手術台用マットとして用いるときに血液や体液を拭き取りやすくなる。
【００２１】
前記の底部を構成するエラストマーは、前記したようにＪＩＳ−Ａ硬度５〜５０の硬さを有することが好ましい。この硬度に達しないときは、手術台用マットとして用いるときは柔らかすぎて損傷を受けやすく、底部の耐久性を向上させる観点からは十分ではなく、また手術台から滑り落ちやすく安定性に欠ける。一方、この硬度が５０を超えるときは体圧分散性が悪くなると共に、マットを丸めるのに支障があり持ち運びが不便で使い勝手も悪くなる。
【００２２】
また、エラストマーの厚みは１〜６ｍｍの範囲が好ましく、なかでも２〜５ｍｍの範囲がより好ましい。厚みが１ｍｍに達しないときは作製時の厚みバラツキが大きくなって薄い部分の耐久性が低下するし、また６ｍｍを超えると圧力分散性が悪くなり、保管や移動時に丸めることが困難になることや重くなるなど使い勝ってもよくない。
本発明の体圧分散マットの形状は、使用目的に応じて設計されるものであるが、例えば手術時に使用するものに関しては手術台の幅と同程度の横幅を有し、長さは目的や手術台の形状に合わせて調節する。通常、横幅は４５０〜５５０ｍｍ、長さは２０〜２０００ｍｍ程度の長方形として用いることが多い。本発明の体圧分散マットは手術台用マットとして好適であるが、それ以外にも家庭や病室におけるベッドなどで使用することもできる。
【００２３】
本発明の体位保持具は、前記粘弾性ゲル状物質が３０〜２００ｍｍの厚みを有しその２５％圧縮応力が１０〜９０ｋＰａであり、前記フィルムは０．０５〜０．２ｍｍの厚みを有しその引張強度が５０〜１００ＭＰａであり、伸び率が４５０〜８００％であり、引裂強度が１００〜２００Ｎ／ｍであり、かつ前記エラストマーはその厚みが１〜６ｍｍでありＪＩＳ−Ａ硬度が５〜５０である体圧分散体で構成される。前記の体圧分散マットに比べて、粘弾性ゲル状物質の厚みを３０〜２００ｍｍと厚くするが、それ以外の性状は同じにする。粘弾性ゲル状物質の厚みをこの範囲にすることにより、対象とする人体部位を安定に保持できてしかも使い勝手がよい。
【００２４】
この体位保持具は、整形外科あるいは外科などの医療分野における手術中もしくは手術後の体位の固定、あるいは福祉分野における座位の保持、支持などにおいて、人体の体位の固定や支持などが必要とするときに用いられるものである。その形状は、固定する部位や目的に応じて様々に選択することができる。それらの形状例を図１に示す。図１ａのＣ字型（あるいはＵ字型であってもよい）、または図１ｂのＯ字型は頭部を固定するための保持具例であり、図１ｃのかまぼこ型は人体側部を固定するための保持具例である。人体側部を固定するためは、これ以外にＬ字型に成形したものもよく用いられる。図１ｄは踵を固定するための保持具例である。これら以外にも、例えば肘あるいは膝を固定するときには、それぞれフィトする形状を選択すればよい。体位保持具における人体に接触する部分の形状は、尖りをなくするように丸みをもって形成する。尖り部分があると、そこに圧力が集中し部分的に高い圧力となり、使用者が痛みを感じ褥瘡発生の原因になる。底部側は人体に直接、接触する側ではないが、やはりも尖りをもっていないことが好ましい。
【００２５】
本発明の体圧分散体の製造は、被覆フィルムを所望の温度（６０〜１２０℃程度）に温めた金型上にセットし、下方から真空引きして金型の内部表面に密着させる。この中にゲル状粘弾性体を注入して硬化させる。例えば、ポリウレタンゲルの場合は、その構成成分であるポリオールとイソシアネートの混合物を注入して硬化させるが、この時点では部分硬化であってもよい。次いで、このゲル体の上に底部支持体となるエラストマーの原料（例えば、ウレタンエラストマーを構成する原料混合物）を流し込んで所望の時間、静置して硬化させる。硬化後、真空状態を解除し、金型から成形物を取り出し適宜、周囲にはみだている余分のフィルムをカットすることにより、目的とする体圧分散体が得られる。金型は、手術台用マットあるいは体位保持具など所望の形状のものをそのつど用意する。
【００２６】
【実施例】
以下に実施例および比較例を挙げて本発明をさらに具体的に説明する。
実施例１〜４および比較例１〜９
粘弾性ゲル状物質として、ポリオール成分として３官能性ＰＰＧ［ポリ（オキシプロピレン）グリコール］を、ポリイソシアネート成分としてＭＤＩを混合して得られるポリウレタンゲルを、被覆フィルムとしてポリウレタンフィルムを、また底部支持体として前記のポリウレタンゲルと同一成分であるがＪＩＳ−Ａ硬度を５以上としたエラストマーを用いて、手術台用マット（横５０ｃｍ×縦１２０ｃｍ）を作製した。厚みは表１に示すように種々変えて、図２に示す工程で作製した。すなわち、金型を１００℃に温めてそこにポリウレタンフィルムをセットし（図２ａ）、金型の下から真空引きしてフィルムで金型の表面を覆い（図２ｂ）、次いでポリウレタンゲルの原料混合物を注入して硬化させた（図２ｃ）。
そのゲル上に、ポリウレタンエラストマーの原料混合物（ＰＰＧとＭＤＩ）を注入してポリウレタンフィルムで覆った後、約２０分間、静置して硬化させた（図２ｄ）。硬化後、真空を解除して成形体を取り出し（図２ｅ）、余分のフィルムをカットして（図２ｄ）、手術台用マットを得た。各得られたマットを次の方法に性能を評価し、結果を表１に示した。
【００２７】
・ゲル状粘弾性体の２５％圧縮応力はＪＩＳ  Ｋ７１８１に規定する方法で２５％歪を与えたときの応力値を求めて測定した。上記フィルムの引張強度および伸び率はＪＩＳ  Ｋ７１８１に規定する方法に従って測定し、引裂強度はＪＩＳ
Ｋ７１２８−３に規定する方法に従って測定した。
・マットの圧力分散は、ニッタ社製の商品名「ＢＩＧ−ＭＡＴ」の測定器を使用して、受圧面積と仙骨部圧力を測定した。受圧面積は大きいほどよく、また仙骨部圧力はできるだけ小さい方がよく通常４０ｍｍＨｇ以下のとき体圧分散性がよいと判断される。
【００２８】
・圧縮耐久性は、マットに厚みが５０％となる圧縮を１万回くりかえしたときの外観を調べて、異状なしのときは○とし、フィルムの破れが認められるときは×として表した。
・引きずり耐久性は、マットをタイル張りの上に置き、５ｍ引きずった後の外観を調べて、異状なしのときは◎とし、フィルムの破れが少し認められる程度では○として表した。
【００２９】
被術者の固定性は、人をマットに仰臥させて外科医が固定できているかどうかを外科医が判断した。固定できているときは○とし、固定ができておらず手術に適さないときは×として表した。
【００３０】
【表１】
2005052183.tif 000003
【００３１】
ここで、比較例９のものは、仙骨部圧力が高く体圧分散性がよくなかった。
実施例５、６および比較例１０〜１３
実施例１におけると同様のポリウレタンゲル、ポリウレタンフィルムおよびポリウレタンエラストマーを用いて、頭部用の体位保持具（図１ａ）および人体側部用の体位保持具（図１ｃ）をそれぞれ作製した（表２参照）。ここで、頭部保持具の形状は、外径２０ｃｍ、内径１５ｃｍおよびゲル厚み４５ｃｍおよび底部厚み３ｃｍであり、人体側部用の体位保持具の形状は、長さ３０ｃｍ、ゲル厚み（最大部）７．５ｃｍおよび底部厚み５ｃｍとした。これらの体位保持具を、実使用で評価した結果を表２に示す。実施例５および６のものは、いずれも使い勝手がよく、体圧分散性が良好で褥瘡の発生がなく、耐久性においても優れたものであった。比較例１０〜１３のものは、被術者の固定性が不良であった。
【００３２】
【表２】
2005052183.tif 000004
【００３３】
【発明の効果】
本発明の体圧分散体は、長時間にわたり使用しても褥瘡の発生が認められず、耐久性と使い勝手が優れたものである。例えば、手術台用マットとして使用するとき、手術中の被施術者の褥瘡が防止され、しかも柔らかすぎないので施術者の固定性がよく手術に支障をきたす恐れがない。また、手術に伴う血液や体液による汚染があっても直ちに除去しやすく、かつ耐久性（とりわけ、損傷を受けることの多い底部耐久性）においても優れたものである。また、整形外科あるいは外科の医療分野や、福祉介護分野において、人体の各部を保持するための体位保持具としても、固定性がよく、褥瘡の発生がなく、使い勝手のよいものである。
【図面の簡単な説明】
【図１】体位保持具の形状例を示す。
【図２】本発明の手術台用マットの作製工程例を示す。
【符号の説明】
１０  体圧分散体
Ｋ  金型
Ｓ  真空ポンプ吸引口
Ｆ  被覆フィルム
Ｇ  粘弾性ゲル状物質
Ｆ  エラストマー（底部）
【図１】
2005052183.tif 000005
【図２】
2005052183.tif 000006